(57)【特許請求の範囲】
【請求項１】
次に表わされる式：
（ＮＣＯ）ｍ  Ａ（Ｂ）ｎ                                （Ｉ）
〔式中、Ａは、（ｍ＋ｎ）価のポリウレタン−プレポリマーから（ｍ＋ｎ）個のイソシアナート基を除いたときに生成する（ｍ＋ｎ）価基を示す〕
において、
ｍは、１又は２を表わし、
ｎは、１又は２を表わし、そして
Ｂは、尿素結合によりＡに結合する潜伏アミノ基を表わし、
ここでＢは、次の２つの式によって定義され、
【化１】
0004249319.tif 000016
式中、
Ｒは、１〜８個の炭素原子を有する脂肪族炭化水素基、５〜１５個の炭素原子を有する環状脂肪族炭化水素基、又は７〜１５個の炭素原子を有するフェニル基もしくはアルキルフェニル基を表わし、
Ｄは、１〜８個の炭素原子を有する２価の脂肪族炭化水素基、５〜１５個の炭素原子を有する２価の環状脂肪族炭化水素基、又は７〜１５個の炭素原子を有する２価のアルキルフェニル基を表わし、又は
式（II）の場合には、Ｒ及びＤは、窒素原子と一緒になって五員環又は六員環を形成して、アルジミン基をもち１〜５個の炭素原子を有する炭化水素鎖によって置換されており、そして
Ｅは、フェニル基、アルキルフェニル基、置換されていてもよいフェニルオキシ基、又は置換されていてもよいアルキルオキシフェニル基である
ことを特徴とするプレポリマーを含有する吸湿硬化性の１成分型ポリウレタン材料。
【請求項２】
基Ｅが、３位におけるフェノキシ基を表わすことを特徴とする請求項１記載のポリウレタン材料。
【請求項３】
（ｍ＋ｎ）価のポリウレタン−プレポリマー基が、芳香族のイソシアナート単位から構成されることを特徴とする請求項１又は２記載のポリウレタン材料。
【請求項４】
（ｍ＋ｎ）価のポリウレタン−プレポリマー基が、脂肪族のイソシアナート単位から構成されることを特徴とする請求項１又は２記載のポリウレタン材料。
【請求項５】
（ｍ＋ｎ）価のポリウレタン−プレポリマー基が、ポリエーテル−ポリオール単位を含有することを特徴とする請求項１〜４のいずれか１項記載のポリウレタン材料。
【請求項６】
（ｍ＋ｎ）価のポリウレタン−プレポリマー基が、ポリエステル−ポリオール単位、又はポリエーテル−ポリオール単位とポリエステル−ポリオール単位との混合から構成されることを特徴とする請求項１〜４のいずれか１項記載のポリウレタン材料。
【請求項７】
プレポリマーが、範囲 500〜20 000 g/molの平均分子量を示すことを特徴とする請求項１〜６のいずれか１項記載のポリウレタン材料。
【請求項８】
２個又はそれより多くのイソシアナート末端基をもつポリイソシアナートを、さらに加えて含有することを特徴とする請求項１〜７のいずれか１項記載のポリウレタン材料。
【請求項９】
さらに加えるポリイソシアナートが、全体として、ジイソシアナート−モノマー、ジイソシアナート−オリゴマー又はイソシアナート末端基をもつポリウレタン−プレポリマーの群から選ばれ、ここですべてのイソシアナート基の、潜伏アミノ基に対する比率が、 1 : 1〜 1 : 0.2であることを特徴とする請求項８記載のポリウレタン材料。
【請求項１０】
接合に用いるシーリング材、弾性接合用の接着剤又は平面充填用の弾性コーティング剤としての請求項１〜８のいずれか１項記載のポリウレタン材料の使用。
【発明の詳細な説明】
【０００１】
【発明の属する技術分野】
この発明は，ポリウレタン材料、とくに吸湿硬化性の１成分型ポリウレタン材料に関し、このポリウレタン材料は、イソシアナート基のほかに、プレポリマーに結合する潜伏（latent) アミノ基も含むプレポリマーを含有する。ポリウレタン材料は、とくにあらゆる種類の接合に用いるシーリング材、弾性接合用の接着剤又は平面充填用の弾性コーティング剤として使用することができる。
【０００２】
【従来の技術】
潜伏アミンをもつ１成分型のポリウレタンは、以前から知られ、そして数多くの記述がある。これらの物質には、空気中の水分と反応して硬化する従来の１成分型ポリウレタンに較べて長所があるが、それは潜伏アミンにより硬化するときにＣＯ2 の生成がなく、従って気泡が発生しないことである。
例えば、英国特許 GB 1 064 841 及び欧州特許 EP 469 751 は、１成分型ポリウレタンを記載するが、この物質は、イソシアナート基を含むプレポリマーのほかに、潜伏アミンとしてポリアルジミン（polyaldimine) を含有する。
【０００３】
しかしながら、このよく知られたシステムには次にような欠点が存在する：
これらのシステムは、硬化に際して比較的大量の水分を必要とする。２分子のプレポリマー鎖を付加させるためには２分子の水が必要である。ポリアルジミンの２個のアルジミン基を加水分解しなければならないが、その結果、遊離されたアミン基は、いずれも引き続いてプレポリマー鎖のイソシアナート基と、それぞれに付加反応して、それに相応して２分子のアルデヒドが遊離される。
【０００４】
従って、この今の技術水準を示すシステムの欠点は、層の深い場所においては硬化が緩慢に進むことにあり、これは比較的多量の水分が、すでに形成されている皮膜を経て拡散しなければならないからである。層を厚くして使用する場合に、接合による充填、そして弾性接合においてしばしば見られるケースであるが、硬化が迅速に進むことが望ましい。さらに硬化の際にかなり大量に生成するアルデヒドによって、物質の性質にマイナスの影響を与えることがある。
【０００５】
欧州特許 EP 19 906  が記載する１成分型ポリウレタンシステムは、イソシアナート基をもつプレポリマーのほかに、同じく潜伏アミン、すなわちポリウレタンを含み、ここで潜伏アミンとしてシクロアミナールが含有される。シクロアミナールは、２個の第二級アミノ基をもつジアミンとアルデヒドから製造される。環の炭素原子に付く置換基として、水素及びアルキル基が挙げられる。
【０００６】
このシステムには、２個の第二級アミノ基を遊離させて、さらにイソシアナート基をもつ２個のプレポリマー鎖を付加させるために、１モルの水だけが必要とされるが、ここでまた１モルのアルデヒドだけが脱離される。ポリウレタンの化学においては、しかし、硬化剤として第二級アミンを使用することに欠点があり、生成したＮ置換の尿素の場合、ポリマー鎖の尿素間に生じる水素結合橋が阻害されて、これが物質の性質にマイナスの作用をする。
【０００７】
欧州特許 EP 1 065 が記載する１成分型ポリウレタンは、潜伏アミンとしてシクロアミナールを含有し、これが尿素基を通してイソシアナート基を含むプレポリマーと結合する。このシクロアミナールの製造には、第二級アミノ基及び第一級アミノ基をもつジアミンを使用する。
【０００８】
欧州特許 EP 19 906、同じく欧州特許 EP 1 065 の記載によるシクロアミナールを製造するには、アルデヒドを優先して使用するが、ここで貯蔵安定性が十分でない製品が得られ、とくに価額の安い芳香族イソシアナートを組み合わせるときに問題がある。さらに接着製品が硬化する際に、アルデヒドが強烈な臭気を発して、このために大きな面積及び／又は建物の内部でポリウレタン材料を利用、使用するときに障害が起きる。
【０００９】
【発明が解決しようとする課題】
従って、この発明の目的は、厚い層に使用しても迅速に硬化し、気泡生成の傾向が少なく、貯蔵安定性が良好で、悪臭の弊害がなく、そして特に改良された耐老化性を示す硬化用製品を得るための１成分型ポリウレタンを提供することにあった。
【００１０】
【課題を解決するための手段】
ここで驚くべき発見があったが、すなわち発明の目的は、プレポリマーに結合した潜伏アミノ基を有するシステムの使用により達成され、その製造には式（Ｖ）のアルデヒドを使用した。このようなシステムによって得られる製品は、貯蔵安定性に優れ、価額の安い芳香族イソシアナートと組み合わせたときにも、硬化時に発する臭気による弊害がなく、硬化後の状態においても臭気を発せず、そして耐老化性の改善が見られた。
【００１１】
発明による吸湿硬化性の１成分型ポリウレタン材料が含有するプレポリマーとしては、イソシアナート基のほかに、プレポリマーに結合した潜伏アミノ基もある。ポリウレタン材料は、とくにあらゆる種類の接合に用いるシーリング材、弾性接合用の接着剤又は平面充填用の弾性コーティング剤として使用することができる。その特徴は、気泡がなく、無臭で硬化し、そして価額が非常に安く、長期安定性がよいことにある。
【００１２】
【発明の実施の形態】
潜伏アミノ基とは、湿気に触れると加水分解を起こして、アミノ基に変わる官能基であると解釈される。
潜伏アミノ基は、アルジミン基又はシクロアミナール基であることができ、これらは尿素結合を通じてポリウレタン−プレポリマーと結ぶ。両者とも加水分解を受けて、アルデヒドを脱離してアミンになる。
【００１３】
発明のプレポリマーは、式（Ｉ）を用いて次のように表わされる。
（ＮＣＯ）m Ａ（Ｂ）n                               （Ｉ）
式中、
Ａ＝（ｍ＋ｎ）価基であり、（ｍ＋ｎ）価のポリウレタン−プレポリマーから（ｍ＋ｎ）個のイソシアナート基を除くと生成し、
ｍ＝１又は２、
ｎ＝１又は２、
Ｂ＝尿素結合によりＡに結ぶ潜伏アミノ基で、式（II）又は（III)で表わされ、
【化２】
0004249319.tif 000002
ここで、
Ｒは、１〜８個の炭素原子を有する脂肪族炭化水素基、５〜１５個の炭素原子を有する環状脂肪族炭化水素基、又は７〜１５個の炭素原子を有するフェニル基もしくはアルキルフェニル基を表わし、
Ｄは、１〜８個の炭素原子を有する２価の脂肪族炭化水素基、５〜１５個の炭素原子を有する２価の環状脂肪族炭化水素基、又は７〜１５個の炭素原子を有する２価のアルキルフェニル基を表わし、又は
式（II）の場合には、Ｒ及びＤは、共に窒素原子と五員環又は六員環を形成して、アルジミン基をもち、１〜５個の炭素原子を有する炭化水素鎖によって置換され、そして
Ｅは、フェニル基、アルキルフェニル基を表わし、そしてとくに必要な場合には置換されたフェニルオキシ基、又は必要な場合には置換されたアルキルオキシフェニル基を表わし、
ここで優先される置換基は、アルキル基、アルキルオキシ基である。
置換されたフェニルオキシ基、又は置換されたアルキルオキシフェニル基は可能ではあるが、置換されていない基を優先し、それはこれらが容易に入手され、従ってより経済的であるからである。
【００１４】
化合物Ｂの製造は、一般式（IV）の第一級及び第二級アミノ基を有する適切なジアミン：
【００１５】
【化３】
0004249319.tif 000003
（式中、
Ｒは、１〜８個の炭素原子を有する脂肪族炭化水素基、５〜１５個の炭素原子を有する環状脂肪族炭化水素基、又は７〜１５個の炭素原子を有するフェニル基もしくはアルキルフェニル基を表わし、
Ｄは、１〜８個の炭素原子を有する２価の脂肪族炭化水素基、５〜１５個の炭素原子を有する２価の環状脂肪族炭化水素基、又は７〜１５個の炭素原子を有する２価のアルキルフェニル基を表わし、又は
Ｒ及びＤは、第二級アミノ基の窒素原子と一緒になって、五員環又は六員環を形成して、第一級アミノ基をもち１〜５個の炭素原子を有する炭化水素鎖によって置換されている。）
から出発して行なう。
【００１６】
例として次のようなアミンが挙げられる：
Ｎ−メチル−エチレンジアミン、Ｎ−メチル−プロピレンジアミン、Ｎ−エチル−エチレンジアミン、Ｎ−シクロヘキシル−プロピレンジアミン、４−アミノメチル−ピペリジン、３−（４−アミノブチル）−ピペリジン、及び４−アミノ−ベンジルアミン。  Ｎ−アミノエチル−ピペラジンは適性が低いが、それは第三級アミノ基が、触媒効果によって、発明のプレポリマーの長期安定性を悪化させるからである。
【００１７】
文献で知られる方法によって、ジアミン（IV）を、適切なアルデヒドとモル比率１：１において反応させて、このとき縮合で生成した水を、例えば、水分離器を通して分離する。
適切なアルデヒド（Ｖ）は、次の式で表わされる：
【００１８】
【化４】
0004249319.tif 000004
【００１９】
式中、
Ｅは、フェニル基、アルキルフェニル基を表わし、そしてとくに、必要な場合には置換されたフェニルオキシ基、又は必要な場合には置換されたアルキルオキシフェニル基を表わす（基の置換については前の記述を参照のこと）。
特に適したアルデヒドとして、以下の式による３−フェノキシ−ベンズアルデヒドが挙げられる：
【００２０】
【化５】
0004249319.tif 000005
技術面からみてフルフラールも同じように適していると思われる。しかし、この化合物には毒性があるので、使用しないほうがよい。
この反応による反応生成物は、次式のアミノ−アルジミン（VI）であるか、
【００２１】
【化６】
0004249319.tif 000006
又は次式のシクロアミナール（VII)である。
【００２２】
【化７】
0004249319.tif 000007
ジアミン（IV）をアルデヒド（Ｖ）と反応させると、通常、次のような前提のもとに環化によってシクロアミナール（VII)が生成するが、その前提とは、ジアミンの２つの窒素原子が、１個のエチレン単位又はプロピレン単位によって分離される結果、五員環又は六員環が形成されることである。さらに第二級アミノ基につく基Ｒは、比較的小さくなければならない。Ｒが大きいと、基Ｒとジアミンに縮合したアルデヒド基の間に立体交換効果が生じて、環化が起こらないで、それに代わってアミノ−アルジミンが生成する。これは次のように２つのＮ置換プロピレンジアミンを用いて説明される。例えば、Ｒがメチル基であれば、シクロアミナール（ VII／１）が生成し、例えば、Ｒがシクロヘキシル基であれば、アミノ−アルジミン（VI／１）が、以下の図式に示されるように生成する。
【００２３】
【化８】
0004249319.tif 000008
【００２４】
２つの縮合物、すなわちアミノ−アルジミン（VI）とシクロアミナール（VII)には、ＮＨ−基があり、これを通じて文献で知られる方法により縮合物を、プレポリマーのイソシアナート基に付加することができるが、ここでイソシアナート基と潜伏アミノ基をもつ発明によるポリウレタン−プレポリマー（Ｉ）が生成する。Hesse らによると（Hesse et al., Helv. Chim. Acta 1997, 80, 996) 、プロピレンジアミンから出発して第二級及び第一級アミノ基並びにアルデヒドを用いて製造されたシクロアミナールは、１位、そして２位の窒素原子において、例えば、イソシアナート基のような求電子試薬と反応することができるが、それぞれ存在する置換基の大きさと電子構造によって決まる。
【００２５】
シクロアミナール（VII)の場合に出発点としなければならないことは、文献に記載されるように、イソシアナート基の、シクロアミナールのＮＨ−基への接近が、芳香族置換基が大きいためにアミナールの炭素原子の位置で阻害され、そのために少なくとも多数の分子が、互変異性体構造（VI）を経て別の窒素と反応するものと推定される。その意味は、イソシアナート基を含むプレポリマー（VIII）とシクロアミナール（VII)の反応生成物は、少なくとも大多数がアミノ−アルジミン（VI）との反応と同じ生成物、すなわち発明のポリマー（Ｉ）であり、ここでＢは、構造（II）、従ってアルジミンの形であると解釈すればよい。構造についてこのような見方をしても、発明に制限を与えるものではない。
【００２６】
アミノ−アルジミン（VI）又はシクロアミナール（VII)が付いている適切なプレポリマーとは、ポリオールとポリイソシアナートの反応生成物であり、ここでイソシアナート成分を過剰に使用するために、ＯＨ−基がすべて反応した後に、イソシアナートの末端基をもつポリウレタン−プレポリマーが生成するが、これは次の一般式で表わされる。
【００２７】
Ａ（ＮＣＯ）m + n                                   （VIII）
ここでＡの意味については、すでに記載した。このプレポリマーの平均分子量は  500 〜20 000 g/molの範囲にある。
このようなプレポリマーを製造するためのポリオールとして、次に挙げるポリウレタン化学で非常によく知られている原材料又はその混合物が考慮の対象になる：
【００２８】
すなわち、ポリエーテルポリオールがあり、これはエチレンオキシド、ポリプロピレンオキシドもしくはブチレンオキシドからなる重合物又はその混合物であり、ここで特に不飽和度の低い（＜ 0.07 二重結合当量／モル）ポリエーテルポリオールが好ましく、そして
【００２９】
ポリエステルポリオールがあり、これは、例えば、エチレングリコール、プロピレングリコール、ヘキサンジオール、ネオペンチルグリコール、グリセリン、トリメチロールプロパン又はジエチレングリコールなどの２〜３価のアルコールと、例えば、アジピン酸、フタール酸、ヘキサヒドロ無水フタール酸又はマレイン酸又は末端がヒドロキシ基のポリブタジエンポリマーなどの２価のカルボン酸又はその無水物又はエステルの少量とを、反応させて製造する。
【００３０】
ポリオールは、一般的に 1.5〜3 のＯＨ−官能性度をもち、そして 500〜20 000 g/molの分子量を示す。
ここに挙げたポリオールに加えて、２個又はそれ以上のＯＨ基をもつ化合物を鎖延長剤又は架橋剤として共用することができる。その例として、１、４−ブタンジオール及びトリメチロールプロパンが挙げられる。
【００３１】
このようなプレポリマーを製造するためのポリイソシアナートとして、１分子あたりに少なくとも２個のイソシアナート基をもつ脂肪族、環状脂肪族又は芳香族のイソシアナートが考慮の対象になる。その例として、ポリウレタン化学で非常によく知られている次のイソシアナートが挙げられる：
２，４−及び２，６−トルエンジイソシアナート、  ４，４’−及び２，４’−ジフェニルメタンジイソシアナート、イソホロンジイソシアナート、２，２，４−及び２，４，４−トリメチル−１，６−ヘキサメチレンジイソシアナート、１，６−ヘキサメチレンジイソシアナート、ｍ−及びｐ−テトラメチル−キシリレン−ジイソシアナート及び４，４’−又は２，４’−ジシクロヘキシルメタンジイソシアナートの異性体、及びこれらのイソシアナートのポリマー又はオリゴマー、並びに上に挙げたイソシアナート成分の２個又はそれ以上の混合物である。
【００３２】
ポリオール成分及びイソシアナート成分は、通常の方法により、例えば、温度50〜100 ℃において、必要な場合には、適切な触媒を共用して反応させるが、ここでイソシアナート成分が過剰に用いられる。反応生成物として、上に述べたイソシアナート末端基をもつポリウレタンプレポリマーが生成する。
シクロアミナール（VII)とポリウレタンプレポリマーに関するアミノ−アルジミン（VI）の反応において、イソシアナート基と潜伏アミノ基を含む発明によるプレポリマーが、以下の式のように得られる：
（ＮＣＯ）m Ａ（Ｂ）n                               （Ｉ）
ここで、Ｂは、次の２つの式による結合した潜伏アミノ基を表わし、
【化９】
0004249319.tif 000009
【００３３】
Ａ、Ｒ、Ｄ及びＥは、すでに述べた意味を表わす。
Ｂに関する２つの可能な実施形態は、潜伏アミンであるが、それには結合したアルジミン基（II）をもつ形態及び結合したシクロアミナール基（III)をもつ形態がある。湿気に触れると水は、潜伏アミンと反応する。ブロッキングに使用されたアルデヒドは、このとき脱離して、アミノ基が形成されるが、これは直ちに発明によるプレポリマーのイソシアナート基と反応する。そのためにプレポリマー鎖は、尿素と結ぶことによって互いに結合する。適切な触媒、例えば、有機酸又は有機酸無水物を使用すると、潜伏アミンの水による脱保護が、イソシアナート−水−反応に対して選択的に加速される。
【００３４】
イソシアナート基と潜伏アミノ基（Ｉ）をもつ発明によるプレポリマーに加えて、さらに２個又はそれ以上のイソシアナート基をもつポリイソシアナート化合物を混合して使用することができるが、例えば、ジイソシアナート−モノマー、ジイソシアナート−オリゴマー又は末端にイソシアナート基をもつポリウレタン−プレポリマーがある。すべてのイソシアナート基の、潜伏アミノ基に対するモル比率は、全体で 1 : 1〜 1 : 0.2  の範囲にある。潜伏アミノ基の数を超えるイソシアナート基が存在すると、硬化時に過剰のイソシアナート基が、じかに空気中の水分と反応して、ＣＯ2 を脱離しながら同様に尿素結合が生じる。
【００３５】
従来の物質では、プレポリマーとポリアルミジンの成分を、分離していたのに対して、発明による物質では、架橋構造を作るために半量の水だけが必要とされる。２モルのポリマー鎖を付加するために、１モルの水で十分であり、ここで１モルのアルデヒドが脱離される。そのために発明の物質は、厚めの層への適用に極めて適しているが、それはすでにある皮膜内を拡散しなければならない水が少なく、そのためにより迅速な硬化が得られるからである。従って、これらの物質は、接合に用いるシーリング材、弾性接合用として特に適性があり、ここで硬化が迅速に進むことは、大きな長所を発揮している。
【００３６】
ポリマーにポリアルジミンが結合していない従来のシステムに較べて、発明のポリマーでは、接着強さが、迅速に構築される。発明のポリマーでは、潜伏アミンが、すでにプレポリマー鎖と結合しているために、必要な付加反応の半分だけでポリマー強度が構築される。そのために、発明のポリマーは、気泡発生を起こしにくく、これは潜伏アミンに較べてイソシアナートのほうが過剰に存在する場合にも当てはまる。過剰のイソシアナート基による架橋で発生するＣＯ2 がもたらす圧力は、すでに構築されている強度でよく解消される。このようにして潜伏アミンに比してイソシアナートを過剰に含み、気泡が発生しない硬化用製剤を製造することが可能になる。これには数多くの長所がある。１つには、潜伏アミンが、他の成分に較べて高価であるために製剤の価額が下がり、他方では、アルデヒドの脱離が少ないことである。
【００３７】
アルデヒドを、ポリウレタンに入れると軟化剤としての効果がでる。とくに揮発性のアルデヒドは、本質的な２つの欠点を有する。その１つは、ポリウレタン材料を加工するときの臭気弊害であり、２つめには、硬化する物質からのアルデヒド拡散による臭気弊害が、かなり長時間にわたり続く可能性がある。しかし、実質的な臭気弊害がなくても、アルデヒドが拡散すれば、軟化作用をもつアルデヒド濃度が減るために、物質が脆化するに至る。
【００３８】
正確に定められた添加剤を使用しても、これらの物質には、耐老化性に欠陥が生じる。
発明による物質が特殊な構成をとっているために、１つには、遊離されるアルデヒドの量が低く保たれ、そして２個のアリール基をもつ特別なアルデヒドを選択したことにより、アルデヒドの周辺への拡散を、実質的に阻害することができる。加工中に臭気弊害がなく、アルデヒドが、ポリウレタン中に残留することにより、耐老化性が非常に向上する。
【００３９】
とくに適する物質として、例えば、フェノキシベンズアルデヒドを挙げた。
発明のポリマーは、空気中の水分と接触して、臭気がなく、気泡を発生しないで硬化する。ここに価額が適当な製剤をすることができるが、１つには、価額が適当な芳香族のイソシアナートを使用しても非常に優れた貯蔵安定性が得られ、他方には、潜伏アミノ基を、比較的少量使用して気泡の発生なしに硬化することによる。
【００４０】
発明のプレポリマーは、あらゆる種類の接合に用いる弾性シーリング材、弾性接合用の接着剤及び平面充填用のコーティング剤の製剤に使用できる。そのつど必要事項を満足させるために、軟化剤、溶剤、無機又は有機の充填剤、顔料、ファイバー、チキソトロピー剤、シックナー、平滑剤、脱泡剤、結合剤、酸化防止剤、遮光剤及び触媒のような添加剤を含有させることができる。
【００４１】
【実施例】
次の実施例は、発明をさらに詳しく説明するが、発明に制限を与えるものではない。
注：
ＧＴは、重量部を表わす。
過剰のＮＣＯは、全製剤に対するＮＣＯ−基の重量パーセントで表わす。
貯蔵安定性は、物質を６０℃の密閉した容器内に１４日間貯蔵して求め、引き続いて処理ちょう度を評価した。
引張強さと破断伸びは、ドイツ規格 DIN 53504 (S2) により、硬化した薄膜について求めた。
【００４２】
せん断強さは、イギリス−欧州規格  BS EN 1465 : 1995 によりガラス上で求めた。
気泡の発生は、６０℃において、面積 110× 40 mm  の楔状をしたモミ材の層表面で硬化させて求めたが、層の厚さは 5 mm から、長さ方向に沿って伸ばされて 0 mm にまで達する。
重量損失は、４０℃において、シリンダ状の試験体について求めたが、その直径は 34 mm、そして高さは 6 mm であった。
【００４３】
実施例１
【化１０】
0004249319.tif 000010
【００４４】
３−（メチルアミノ）−プロピルアミン 131.4 GT を、例えば、機械攪拌装置付き四つ口ガラスフラスコのような適切な器具に入れて、窒素の雰囲気のもとに置いた。冷却してよく攪拌しながら、３−フェノキシ−ベンズアルデヒド298.5 GTを、緩慢に滴下（約１時間）した。引き続いて８０℃の真空下において、反応によって生成した水の分溜を行なった。
生成したシクロアミナールは、415.5 mg KOH/gのアミン数を示し、収量は403.0 GTであった。
【００４５】
実施例２
【化１１】
0004249319.tif 000011
【００４６】
３−（シクロヘキシルアミノ）−プロピルアミン 215.0 GT を、例えば、機械攪拌装置付き四つ口ガラスフラスコのような適切な器具に入れて、窒素の雰囲気のもとに置いた。冷却してよく攪拌しながら、３−フェノキシ−ベンズアルデヒド275.6 GT  を、緩慢に滴下（約１時間）した。引き続いて８０℃の真空下において、反応によって生成した水の分溜を行なった。
生成したアミノアルジミンは、328.3 mg KOH/gのアミン数を示し、収量は465.8 GTであった。
【００４７】
実施例３
【化１２】
0004249319.tif 000012
【００４８】
４−アミノメチル−ピペリジン 101.1 GT を、例えば、機械攪拌装置付き四つ口ガラスフラスコのような適切な器具に入れて、窒素の雰囲気のもとに置いた。冷却してよく攪拌しながら、３−フェノキシ−ベンズアルデヒド 177.3 GT を、緩慢に滴下（約１時間）した。引き続いて８０℃の真空下において、反応によって生成した水の分溜を行なった。
生成したアミノアルジミンは、378.4 mg KOH/gのアミン数を示し、収量は262.5 GTであった。
【００４９】
比較例１
【化１３】
0004249319.tif 000013
【００５０】
３−フェノキシ−ベンズアルデヒド 420 GT を、例えば、機械攪拌装置付き
四つ口ガラスフラスコのような適切な器具に入れて、窒素の雰囲気のもとに置いた。冷却してよく攪拌しながら、２−メチル−１、５−ペンタンジアミン 121.9GTを、緩慢に滴下（約１時間）した。引き続いて８０℃の真空下において、反応によって生成した水の分溜を行なった。
生成したジアルジミンは、232 mg KOH/gのアミン数を示し、収量は 504.1GTであった。
【００５１】
比較例２
【化１４】
0004249319.tif 000014
【００５２】
３−（メチルアミノ）−プロピルアミン 247.9 GT を、例えば、機械攪拌装置付き四つ口ガラスフラスコのような適切な器具に入れて、窒素の雰囲気のもとに置いた。冷却してよく攪拌しながら、イソブチルアルデヒド 204.8 GT を、緩慢に滴下（約１時間）した。引き続いて８０℃の真空下において、反応によって生成した水の分溜を行なった。
生成したシクロアミナールは、778.0 mg KOH/gのアミン数を示し、収量は402.1  GT であった。
【００５３】
実施例４  ＴＤＩ−プレポリマー
平均分子量が 4000 の、例えば、Dow 製のVoranol CP 4055 のようなポリプロピレンオキシド−トリオール 240 GT 、平均分子量が 2000 の、例えば、Dow 製のVoranol CP 2025 のようなポリプロピレンオキシド−ジオール 120 GT 、そしてトルエンジイソシアナート（２、４−異性体８０％及び２、６−異性体２０％の混合物） 54 GTを、例えば、機械攪拌装置付き四つ口ガラスフラスコのような適切な器具に入れて、窒素の雰囲気のもとで混合し、４時間８０℃において攪拌し、そして引き続いて冷却し、密閉した容器内に貯蔵した。遊離のイソシアナート基の含有量は 3.28 ％であった。
【００５４】
実施例５  ＭＤＩ−プレポリマー
平均分子量が 4000 の、例えば、Dow 製のVoranol CP 4055 のようなポリプロピレンオキシド−トリオール 240 GT 、平均分子量が 2000 の、例えば、Dow 製のVoranol CP 2025 のようなポリプロピレンオキシド−ジオール 120 GT 、そして４、４’−ジフェニルメタンジイソシアナート 80 GT  を、例えば、機械攪拌装置付き四つ口ガラスフラスコのような適切な器具に入れて、窒素の雰囲気のもとで混合し、１９時間８０℃において攪拌し、そして引き続いて冷却し、密閉した容器内に貯蔵した。遊離のイソシアナート基の含有量は 3.18 ％であった。
【００５５】
実施例６、７及び８、並びに比較例３及び４におけるシーリング材配合表
位置  １    50  GT    実施例４のプレポリマー
位置  ２    20  GT    Mesamoll (Bayer 製の軟化剤)
位置  ３     3  GT    Cabosil TS-720 *  (Cabot製の疎水性発熱ケイ酸)
位置  ４     5  GT    二酸化チタン ** 
位置  ５    20  GT    Omya BLR 2 ** (Omya 製のチョーク粉)
位置  ６    0.1 GT    ヘキサヒドロ無水フタール酸
*  １５時間１００℃において乾燥
** １５時間１２０℃において乾燥
【００５６】
実施例６
シーリング材配合表における位置１〜５の物質を、例えば、イタリア国、ミラノ市の Molteni製 Planimax のような適切なミキサーに入れて、真空下で均質に混合した。引き続いて実施例１のシクロアミナール 3.51 GT、そしてシーリング材配合表の物質、位置６を加えて、同じく真空下で均質に混合した。このシーリング材を、次に気密性のカートリッジに充填した。
その結果は、表１を参照のこと。
【００５７】
実施例７
シーリング材配合表における位置１〜５の物質を、例えば、Molteni 製のPlanimaxのような適切なミキサーに入れて、真空下で均質に混合した。引き続いて実施例２のアミノアルジミン 4.36 GT、そしてシーリング材配合表の物質、位置６を加えて、同じく真空下で均質に混合した。このシーリング材を、次に気密性のカートリッジに充填した。
その結果は、表１を参照のこと。
【００５８】
実施例８
シーリング材配合表における位置１〜５の物質を、例えば、Molteni 製のPlanimaxのような適切なミキサーに入れて、真空下で均質に混合した。引き続いて実施例３のアミノアルジミン 3.81 GT、そしてシーリング材配合表の物質、位置６を加えて、同じく真空下で均質に混合した。このシーリング材を、次に気密性のカートリッジに充填した。
その結果は、表１を参照のこと。
【００５９】
比較例３
シーリング材配合表における位置１〜５の物質を、例えば、Molteni 製のPlanimaxのような適切なミキサーに入れて、真空下で均質に混合した。引き続いて比較実施例１のジアルジミン 3.02 GT、そしてシーリング材配合表の物質、位置６を加えて、同じく真空下で均質に混合した。このシーリング材を、次に気密性のカートリッジに充填した。
その結果は、表１を参照のこと。
【００６０】
比較例４
シーリング材配合表における位置１〜５の物質を、例えば、Molteni 製のPlanimaxのような適切なミキサーに入れて、真空下で均質に混合した。引き続いて比較実施例２のシクロアミナール 1.86 GT、そしてシーリング材配合表の物質、位置６を加えて、同じく真空下で均質に混合した。このシーリング材を、次に気密性のカートリッジに充填した。
その結果は、表１を参照のこと。
【００６１】
実施例９、接着剤
実施例５のプレポリマー 50 GT、 Mesamoll (Bayer製の軟化剤) 15 GT 、Russ ** 15 GT 、そして Omya BLR 2 ** (Omya製のチョーク粉) 20 GT を、例えば、Molteni 製の Planimax のような適切なミキサーに入れて、真空下で均質に混合した。引き続いて実施例１のシクロアミナール 5.26 GT、並びにキシレン10 GT 及びヘキサヒドロ無水フタール酸 0.1 GT を加えて、同じく真空下で均質に混合した。この接着剤を、次に気密性のカートリッジに充填した。
【００６２】
この接着剤は、ペースト状のちょう度を示した。貯蔵安定性は優れていた。６０℃においてモミ材上で硬化させても気泡の発生がなく、そして接着剤は、無臭で硬化した。室温において３日後に、厚さ 6 mm の硬化が得られた。
引張強さ 4.7 MPa、破断伸び 900％、そしてせん断強さ 3.4 MPa  の結果を示した。
** １５時間１２０℃において乾燥
【００６３】
実施例１０、コーティング剤
実施例４のプレポリマー 50 GT、 Cabosil TS-720 *  (Cabot 製の疎水性発熱ケイ酸) 1 GT、二酸化チタン ** 5 GT、そして Omya BLR 2 ** (Omya製のチョーク粉) 30 GT を、例えば、Molteni 製の Planimax のような適切なミキサーに入れて、真空下で均質に混合した。引き続いて実施例１のシクロアミナール 5.26 GT、軽質ナフサ溶媒（Aral製)  15 GT、そしてヘキサヒドロ無水フタール酸 0.1GT  を加えて、同じく真空下で均質に混合した。このコーティング剤を、次に気密性のカートリッジに充填した。
【００６４】
このコーティング剤は、流動性であり、自身でレベリングできるちょう度を示した。貯蔵安定性は優れていた。６０℃においてモミ材上で硬化させても気泡の発生がなく、そしてコーティング剤は、無臭で硬化した。室温において３日後に、厚さ6 mmの硬化が得られた。
引張強さ 2.4 MPa、そして破断伸び 800％の結果を得た。
*  １５時間１００℃において乾燥
** １５時間１２０℃において乾燥
【００６５】
【表１】
0004249319.tif 000015
【００６６】
表１の結果についての考察：
実施例６、７及び８に差があるのは、第一級、第二級のアミノ基を有する異なるジアミンを使用したことにより、これは３−フェノキシ−ベンズアルデヒドとのブロッキングの際に、それぞれジアミンの幾何学的特性によってシクロアミナール構造又はアルジミン構造をしていた（実施例１〜３比較）。潜伏アミノ基が、シクロアミナール（実施例６）の構造を取るか、又はアルジミン（実施例７及び８）の構造を取るかには関係なく、３種のシーリング材は、すべて良好な貯蔵安定性を示し、硬化が速く、気泡の発生と臭気による阻害がなく、優れた機械強度を示し、そして硬化中でも硬化後においても重量損失がなかった。
【００６７】
実施例６、７及び８、そして比較実施例３に差があるのは、実施例６、７及び８においては、潜伏アミノ基がプレポリマーに結合しているのに対して、比較実施例３では、プレポリマーと結合しないジアミンを使用したことによる。
ＮＣＯ−基は、潜伏アミノ基がすべて反応した後まで残留して、水分と反応してＣＯ2 を脱離して硬化するが、その含有量は、４つすべての実施例について同じように高い。潜伏アミノ基が、プレポリマーに結び付くことによって、実施例６、７及び８におけるシーリング材は、ポリマー鎖の架橋に要する水の量が少なくなる。
【００６８】
そのために、このシーリング材は、比較実施例３のシーリング材よりも硬化が迅速におこることが明らかに分かる。３日後に、その硬化皮膜は、すでに3.5 〜4.3 mm  の厚さを示したのに対して、比較実施例３のシーリング材の場合には、辛うじて 1.8 mm の深さであった。気泡発生についても明白な差が見られる。実施例６、７及び８のシーリング材は、 0.55 ％過剰のＮＣＯ−基が存在しても気泡の発生がなく、一方、比較実施例３のシーリング材には、烈しい気泡の発生が見られた。
【００６９】
実施例６と比較実施例４の差は、第一級アミノ基のブロッキングに使用したアルデヒドによるものである。実施例６において、潜伏アミノ基は、３−フェノキシ−ベンズアルデヒドとの反応によって生成したのに対して、比較実施例４では、イソブチルアルデヒドと反応する。そのために比較実施例４のシーリング材には数多くの欠点が発現する。貯蔵安定性は悪くなる。室温で数日おくとシーリング材には処理性がなくなる。
【００７０】
その上シーリング材は、物質が硬化して、脱離したアルデヒドが完全に気化するまで、非常に強烈にして不快な臭気が発する。これに相応してシーリング材は、硬化（４週間、４０℃）の間に 0.9％の重量損失が見られ、これは脱離されたイソブチルアルデヒドの量にほぼ相当する。これと逆に、実施例６のシーリング材は、貯蔵安定性がよく、そして物質は無臭で硬化して、重量損失がない。